ШИХТА ДЛЯ ПОЛУЧЕНИЯ СТЕКЛА
MIXTURE FOR PRODUCING GLASS

Изобретение относится к области технологии силикатов и касается производства стекла, используемого дня изготовления изделий декоративно-художественного назначения, смальты.
Известна шихта для получения стекла, включающая соду, кварцевый песок, диопсидовую породу 25,9-85,0 мас.% (с содержанием примесей не более 15,0 мас.%).
Задачей изобретения является снижение температуры варки стекла.
Технический результат достигается тем, что шихта для получения стекла, включающая соду и кварцевый песок, дополнительно содержит нефелиновый шлам при следующем соотношении компонентов, мас.%: сода 20,0-25,0; кварцевый песок 60,0-63,0; нефелиновый шлам 15,0-17,0.
В таблице приведены составы шихты.
Таблица
Компоненты
Состав, мас.%
1
2
3
Сода
25,0
23,0
20,0
Кварцевый песок
60,0
61,0
63,0
Нефелиновый шлам
15,0
16,0
17,0
Стекло может быть получено в стекловаренных печах любой конструкции при температуре 1300°С.
Источники информации
1. SU 1530588, С03С 6/00, 1990.